Brevet FR3068823A1 (20190111)

REVENDICATIONS1) Procédé pour la préparation d'une électrode comprenant un support métallique, des nanotubes de carbone verticalement alignés et un oxyde métallique déposé sur toute la longueur desdits nanotubes de carbone verticalement alignés, ledit procédé comprenant les étapes successives suivantes : a) synthétiser, sur un support métallique, un tapis de nanotubes de carbone verticalement alignés ; b) mettre en contact ledit tapis de nanotubes de carbone verticalement alignés synthétisés sur le support métallique lors de l'étape (a), avec une solution aqueuse comprenant un précurseur dudit oxyde métallique dont le potentiel redox est supérieur au potentiel relatif du tapis de nanotubes de carbone verticalement alignés synthétisés sur le support métallique, la mise en contact étant exclusivement réalisée à une température inférieure ou égale à 40°C, moyennant quoi une matrice en oxyde métallique est déposée sur toute la longueur desdits nanotubes de carbone verticalement alignés.\n<CLM>\1\tProcédé selon la revendication 1, caractérisé en ce que ledit support métallique est un support en un matériau à base de titane, de nickel, d'aluminium, de cuivre, de chrome, de tantale, de platine, d'or, d'argent, d'acier inoxydable, de silicium ou de carbone.\n<CLM>\1\tProcédé selon la revendication 1 ou 2, caractérisé en ce que, suite à ladite étape (a) et préalablement à ladite étape (b), les nanotubes de carbone verticalement alignés peuvent être soumis à un traitement oxydant.\n<CLM>\1\tProcédé selon l'une quelconque des revendications 1 à 3, caractérisé en ce que ledit oxyde métallique est un oxyde d'au moins un métal de transition. 20\n<CLM>\1\tProcédé selon l'une quelconque des revendications 1 à 4, caractérisé en ce que ledit oxyde métallique est choisi dans le groupe constitué par un oxyde de ruthénium (Ru02 ou Ruai), un oxyde de titane (Ti02), un oxyde de manganèse (MnO, Mn304, Mn203 ou Mn02), un oxyde de cuivre (Cu20), un oxyde de nickel (Ni02 ou Ni203), 5 un oxyde de cobalt (Co203 ou Co304), un oxyde de fer (Fe203 ou Fe304), un oxyde de chrome (Cr02, Cr03 ou Cr203), un oxyde de vanadium (V02, V203 ou V205), et un de leurs mélanges.\n<CLM>\1\tProcédé selon l'une quelconque des revendications 1 à 5, caractérisé en ce que ledit précurseur dudit oxyde métallique est choisi dans le groupe constitué par 10 un sel de perruthenate comme du perruthenate de sodium ou du perruthenate de potassium ; un sel de pertitanate comme du pertitanate de sodium ou du pertitanate de potassium ; un sel de permanganate comme du permanganate de sodium ou du permanganate de potassium ; un sel de perferrate comme du perferrate de sodium ou du perferrate de potassium ; un sel de perchromate comme du perchromate de sodium ou du 15 perchromate de potassium ; un sel de pervanadate comme du pervanadate de sodium ou du pervanadate de potassium ;ou un de leurs mélanges.\n<CLM>\1\tProcédé selon l'une quelconque des revendications 1 à 6, caractérisé en ce que ledit précurseur dudit oxyde métallique est présent dans ladite solution aqueuse 20 en une quantité comprise entre 1 mM à 500 mM, notamment entre 2 mM et 100 mM, en particulier, entre 4 mM et 50 mM et, plus particulièrement, de l'ordre de 10 mM (i.e. 10 mM ±5 mM).\n<CLM>\1\tProcédé selon l'une quelconque des revendications 1 à 7, caractérisé 25 en ce que, suite à ladite étape (b), ledit procédé présente une étape de rinçage et éventuellement une étape de séchage.\n<CLM>\1\tElectrode susceptible d'être préparée par un procédé tel que défini à l'une quelconque des revendications 1 à\n<CLM>\1\t21\n<CLM>\1\tElectrode selon la revendication 9, caractérisée en ce que la densité desdits nanotubes de carbone verticalement alignés est comprise entre 106 et 1013 nanotubes.cm-2 d'électrode, avantageusement, de l'ordre de 108 à 1012 nanotubes.cm-2 et notamment de l'ordre de 1011 à 1012 nanotubes.cm-2. 5\n<CLM>\1\tUtilisation d'une électrode selon la revendication 9 ou 10 ou susceptible d'être préparée par un procédé tel que défini à l'une quelconque des revendications 1 à 8 comme électrode positive/négative d'un dispositif de stockage et de restitution de l'électricité tel qu'un supercondensateur ou une batterie, comme électrode 10 pour dispositif photovoltaïque, dans les matériaux pour le stockage du CO2 ou comme électrode pour capteurs électrochimiques.